(57)【要約】【課題】電極単位体積当たりの静電容量が高い電気二重層キャパシタを得ることができる電気二重層キャパシタ用電極活物質の製造方法および電気二重層キャパシタを提供する。【解決手段】石炭系重質油、石油系重質油および樹脂を熱処理して得られるタール油のうちから選ばれる１または２以上の物質由来のコークスを有機溶剤で抽出処理するときの抽出残分を電極活物質に用いる。有機溶剤は、好ましくは、トルエンと同等以上のコークス溶解力を有する溶剤である。電気二重層キャパシタは、上記の製造方法によって得られ、炭素に対する水素の原子比（Ｈ／Ｃ）が０．３５〜０．４６の範囲内の電極活物質を用いる。【選択図】なし【特許請求の範囲】
【請求項１】
石炭系重質油、石油系重質油および樹脂を熱処理して得られるタール油のうちから選ばれる１または２以上の物質由来のコークスを有機溶剤で抽出処理するときの抽出残分を電極活物質に用いることを特徴とする電気二重層キャパシタ用電極活物質の製造方法。
【請求項２】
前記コークスが、石炭系重質油または石油系重質油をディレードコーカーで熱処理して得られる揮発分１０％以上の生コークスであることを特徴とする請求項１項記載の電気二重層キャパシタ用電極活物質の製造方法。
【請求項３】
前記有機溶剤が、トルエンまたはトルエンと同等以上の前記コークス溶解力を有する溶剤であることを特徴とする請求項１または２に記載の電気二重層キャパシタ用電極活物質の製造方法。
【請求項４】
前記有機溶剤が、少なくともテトラヒドロフラン、ピリジンまたはキノリンを含むことを特徴とする請求項１または２に記載の電気二重層キャパシタ用電極活物質の製造方法。
【請求項５】
請求項１〜４のいずれか１項に記載の電気二重層キャパシタ電極活物質の製造方法によって得られ、炭素に対する水素の原子比（Ｈ／Ｃ）が０．３５〜０．４６の範囲内にある電気二重層キャパシタ用電極活物質を用いることを特徴とする電気二重層キャパシタ。
【発明の詳細な説明】
【技術分野】
【０００１】
本発明は、電気二重層キャパシタ用電極活物質の製造方法および電気二重層キャパシタに関する。
【背景技術】
【０００２】
電気二重層キャパシタは、蓄電デバイスの一種であり、導電材料からなる電極の界面にイオンを吸脱着させることで電気を充放電する。イオンは電極界面に吸着することから、導電材料として高比表面積の活性炭等の多孔質炭素材料が主に使用されている。
電気二重層キャパシタは、これまで、小型電子部品用永久電源として商品化されてきたが、近年、ハイブリッド自動車（ＨＥＶ）用電源としても使用が検討されており、ＨＥＶ用途では、低価格化と高性能化、特に単位体積当たりの高容量化が望まれている。
【０００３】
かかる高性能化要求に対し、電気二重層キャパシタの電極活物質として使用される多孔質炭素材料に関してさまざまな提案がなされており、なかでも、炭素材料を賦活したものを電極活物質として用いる技術が数多く提案されてきた。
【０００４】
例えば、椰子殻炭等を水蒸気存在下１０００℃程度に加熱し、水成ガス化を用いて賦活する所謂水蒸気賦活法が提案されている。しかしながら、この方法は一般に多孔質炭素材料の歩留が低い。又、比表面積を高めると、水蒸気賦活炭の嵩密度が低下し、体積当たりの高容量化が困難になる。
【０００５】
また、アルカリ金属水酸化物を酸化剤に用いるアルカリ賦活法が知られているこの方法で、例えば３０００〜４５００ｍ２／ｇ程度の高い比表面積を持つ活性炭が得られるが、この方法は、副生アルカリ金属が高反応性を持つことによる反応器の腐食や安全性の点で工業生産上の課題がある。
【０００６】
これに対して、特定の処理を施した炭素材料を用いて賦活処理する技術も開示されている。
例えば、熱処理前のピッチ類に２〜３環の軽沸点油を添加剤として混合・成形した後、ピッチ成形体を得、ついで、添加剤を選択的に溶解する溶剤で軽沸点油のみを抽出除去した後、酸化剤を用いて不融化し、得られる不融性の多孔性のピッチ成形体に炭化・賦活処理を施す方法が開示されている（特許文献２）。
この方法によれば、不融化した多孔性のピッチ系前駆体（ピッチ成形体）において、ピッチ中の成分の多様化が促進され、微細孔表面に難黒鉛化性炭素前駆体層が優先的に存在し、炭素化、ならびに賦活過程において、これら難黒鉛化性炭素前駆体層が優先的に消失して、比較的低い賦活処理レベルでより黒鉛リッチの微細構造が形成され、この黒鉛リッチの微細構造、比較的低い電気抵抗を有し比較的高い密度の電気二重層キャパシタ材料として有効に機能するものと推定されている。
しかしながら、上記の製造方法により得られる炭素材は、溶剤を用いた抽出処理によって、ピッチは殆ど溶解せず、添加剤のみを抽出することで、元来非多孔質であるピッチ成形体を多孔質化し、さらに、炭化・賦活処理によってより多孔質化するものであるため、前記した他の賦活処理技術の場合と同様に、炭素材の嵩密度が低下し、体積当たりの高容量化が困難になるものと考えられる。
【特許文献１】特開平０２−２５２２２７号公報
【特許文献２】特開平１１−２１４２７０号公報
【発明の開示】
【発明が解決しようとする課題】
【０００７】
上記のように、従来の賦活処理を伴う電気二重層キャパシタ用電極活物質の製造方法は、特許文献２のものを含め、電極単位体積当たりの高容量化を得ることが困難であると考えられる。
【０００８】
本発明は、上記の課題に鑑みてなされたものであり、安価で且つ電極単位体積当たりの静電容量が高い電気二重層キャパシタを得ることができる電気二重層キャパシタ用電極活物質の製造方法および電気二重層キャパシタ用電極活物質を提供することを目的とする。
【課題を解決するための手段】
【０００９】
本発明に係る電気二重層キャパシタ用電極活物質の製造方法は、石炭系重質油、石油系重質油および樹脂を熱処理して得られるタール油のうちから選ばれる１または２以上の物質由来のコークス炭素前駆体を有機溶剤で抽出処理するときの抽出残分を電極活物質に用いることを特徴とする。
【００１０】
また、本発明に係る電気二重層キャパシタ用電極活物質の製造方法は、好ましくは、前記コークスが、石炭系重質油または石油系重質油をディレードコーカーで熱処理して得られる揮発分１０％以上の生コークスであることを特徴とする。
【００１１】
また、本発明に係る電気二重層キャパシタ用電極活物質の製造方法は、好ましくは、前記有機溶剤が、トルエンまたはトルエンと同等以上の前記コークス溶解力を有する溶剤であることを特徴とする。
また、本発明に係る電気二重層キャパシタ用電極活物質の製造方法は、好ましくは、前記有機溶剤が、少なくともテトラヒドロフラン、ピリジンまたはキノリンを含むことを特徴とする。
【００１２】
また、本発明に係る電気二重層キャパシタは、上記の電気二重層キャパシタ電極活物質の製造方法によって得られ、炭素に対する水素の原子比（Ｈ／Ｃ）が０．３５〜０．４６の範囲内にある電気二重層キャパシタ用電極活物質を用いることを特徴とする。
【発明の効果】
【００１３】
本発明に係る電気二重層キャパシタ電極活物質の製造方法は、石炭系重質油、石油系重質油および樹脂を熱処理して得られるタール油のうちから選ばれる１または２以上の物質由来のコークスを有機溶剤で抽出処理するときの抽出残分を電極活物質に用いるため、電極単位体積当たりの静電容量が高い電気二重層キャパシタを得ることができる。また、このとき、従来技術のような賦活処理を必要としない。
また、本発明に係る電気二重層キャパシタは、上記の電気二重層キャパシタ電極活物質の製造方法によって得られ、炭素に対する水素の原子比（Ｈ／Ｃ）が０．３５〜０．４６の範囲内にある電気二重層キャパシタ用電極活物質を用いるため、上記本発明に係る電気二重層キャパシタ電極活物質の製造方法の効果を好適に発揮することができる。
＊追記しました。
【発明を実施するための最良の形態】
【００１４】
本発明の実施の形態（以下、本実施の形態例という。）について、以下に説明する。
【００１５】
本実施の形態例に係る電気二重層キャパシタ用電極活物質の製造方法は、電極活物質として石炭系重質油、石油系重質油および樹脂を熱処理して得られるタール油のうちから選ばれる１または２以上の物質由来のコークスを有機溶剤で抽出処理するときの抽出残分を用いるものである。
【００１６】
上記コークスは、好ましくは、（１）石炭系重質油、（２）石油系重質油および（３）樹脂を熱処理して得られるタール油のうちから選ばれる１または２以上の物質を熱処理して得られるいわゆる生コークスであってもよく、また、これらの生コークスをさらに熱処理して得られるコークスであってもよい。
これらのコークス(以下、これを炭素前駆体ということがある。)のなかで、石炭系重質油および石油系重質油は、工業的な入手のし易さと価格の点でより好ましい。
また、これらの重質油等をさらに、連続式あるいはバッチ式の適宜の方法により熱処理して重縮合化することにより、抽出残分に富む電極活物質材料を得ることができる。例えば、石炭系重質油または石油系重質油をディレードコーカーでバッチ式に熱処理して得られる揮発分１０％以上の生コークスは、好ましいもののひとつである。なお、このとき、揮発分が１０％程度以上の生コークスを調製するためには例えば比較的低温での熱処理を行えばよい。
なお、重質油やタール油は、所謂一次ＱＩ（キノリン不溶分）と呼ばれる成分を含む場合がある。この一次ＱＩは、不純物を含むときがあるため、高純度の電極活物質を得る観点からは、例えば炭素前駆体から、一次ＱＩを予め除去したのち、熱処理を行って生成する二次ＱＩのみ熱処理物から回収して用いてもよい。
また、適宜、蒸留等により、軽沸点成分を取り除き、溶剤不溶分を含む炭素質を濃縮してもよい。なお、光学的異方性組織、所謂メソフェース球晶を形成する必要はない。
【００１７】
有機溶剤は、その種類を特に限定するものではないが、電極用活物質を用いて非水系電気二重層キャパシタを構成したとき、電極用活物質から電解液への油分の溶出を避ける必要があることから、トルエンまたはトルエンと同等以上の、重質油等の炭素前駆体溶解力を有する溶剤を用いることが好ましい。このようなトルエンと同等以上の炭素前駆体溶解力を有する有機溶剤として、窒素含有複素環化合物であるキノリン、ピリジン、テトラハイドロフラン（ＴＨＦ）等を挙げることができる。また、タール軽油成分である洗浄油（概略沸点２２０〜３００℃の分留成分）を用いてもよい。これらの有機溶剤は単独で用いてもよく、また、混合して用いてもよい。
ここで、抽出残分となる例えばトルエン不溶分(以下ＴＩ)とは、ＪＩＳ  K  ２４２５で定義されるものとする。キノリン不溶分（以下ＱＩ）その他溶剤不溶分についても、上記ＪＩＳK  ２４２５の分析法に準じるものとする。
【００１８】
有機溶剤を使って炭素前駆体を抽出処理するには、適宜の方法を用いることができ、例えば、ソックスレー抽出法を用いることができる。
また、有機溶剤を使って炭素前駆体を抽出処理するに際し、予め、適宜の方法で粉砕した炭素前駆体を用いてもよい。
また、有機溶剤を使って炭素前駆体を抽出処理するに際し、加熱して抽出温度を高くすると、溶解速度や溶解力を上げるうえで好ましい。
また、抽出処理を多段階で行ってもよく、例えば、トルエンで抽出した後、さらに、溶解力の強い例えばキノリン等で抽出してもよい。
【００１９】
抽出処理後の抽出残分を回収するには、適宜の分離方法を用いることができ、例えば、遠心分離、ろ過法などが使用できる。
【００２０】
得られる電極活物質は、熱処理による脱溶剤を行ってもよい。例えば、不活性雰囲気下、３００〜４００℃に加熱してもよく、さらにまた、酸等で洗浄し、重金属等の不純物を除去してもよい。
また、電極活物質は、用途に応じ、適宜の方法で粉砕・分級等を行い、粒度を調整してもよい。
【００２１】
以上説明した本実施の形態例に係る電気二重層キャパシタ用電極活物質の製造方法によれば、電極単位体積当たりの静電容量が高い電気二重層キャパシタを得ることができる。また、このとき、従来技術のような賦活処理を必要としない。
【００２２】
つぎに、本実施の形態例に係る電気二重層キャパシタは、上記の電気二重層キャパシタ用電極活物質の製造方法によって得られ、炭素に対する水素の原子比（Ｈ／Ｃ）が０．３５〜０．４６の範囲内にある電気二重層キャパシタ用電極活物質である。
電極活物質は、ＢＥＴ比表面積が１０ｍ２／ｇ以下であることがより好ましい。また、電極活物質は、ＴＩが９０質量％以上、好ましくは９５質量％以上であることが好ましく、さらに好ましくは、キノリンまたはピリジン不溶分が９０質量％以上且つＴＩが９９％以上である。
本実施の形態例に係る電気二重層キャパシタは、特に非水系電気二重層キャパシタ用途に好適である。
【実施例】
【００２３】
以下、本実施の形態例に係る電気二重層キャパシタ用電極活物質の製造方法および電気二重層キャパシタの実施例を説明する。なお、本発明は、以下に説明する実施例に限定されるものではない。
【００２４】
（実施例−１）
（電極活物質の調製）
新日鐵化学株式会社製軟ピッチ（軟化点３０℃）を、ディレードコーカーで最高温度４５０℃で熱処理し、揮発分１８％の生コークスを得た。このものは図１に示すように光学異方性組織が連続したマトリックスを形成していた。
この生コークスを、全量３２メッシュ以下に粉砕した後、２０ｇ取り、２００ｇのキノリン中、９０℃で６時間煮沸した。抽出操作後のキノリンをデカンタで除いた後、新たにキノリンを加えて、キノリンが殆ど着色しなくなるまで上記操作を繰り返した。
その後、残渣を回収し、アセトンで洗浄し、真空中で１１０℃６時間乾燥し、活物質−１を得た。活物質−１のトルエン不溶分を、ＪＩＳ  Ｋ−２４２５に準じて測定したところ、９９％であった。
（ＢＥＴ比表面積の測定）
ユアサアイオニクス社製ＡＵＴＯＳＯＲＢ  Ｉ型装置により活物質−１のＢＥＴ比表面積を測定した。比表面積は４ｍ２／ｇであった。
（Ｈ／Ｃの測定）
ＬＥＣＯ社の元素分析装置  ＣＨＮ−２０００を用いて活物質−１の炭素に対する水素の原子数比（Ｈ／Ｃ）を分析した。
Ｈ／Ｃの算出は、元素分析で得られた炭素の重量％ＷＣと、水素の重量％ＷＨから、次式で求めた。
Ｈ／Ｃ[−]＝ＷＣ／ＷＨ×１２  
得られた活物質−１のＨ／Ｃは０．４２であった。
（ＳＥＭによる形状の測定）
日立製作所製  Ｓ−４７００型を用い、倍率５００〜１０００倍で活物質−１を観察した。図２に示すように不定形の形状が認められた。
【００２５】
（シート電極の調製）
活物質−１、三井デュポンフルオロケミカル社製テフロン樹脂ＰＴＦＥ６−Ｊ（テフロンは商標名）およびライオン製ケッチェンブラックＥＣ６００ＪＤ（ケッチェンブラックは商標名）を質量比８：１：１で混合・分散し、シート化して厚み１００μｍのシート電極を得た。シート電極は、直径１６ｍｍφの円盤状に打ち抜き、１２０℃で８時間減圧乾燥した。
【００２６】
（テストセルの調製）
市販のガラス繊維製ろ紙をセパレータに用い、上記シート電極、セパレータを用いて２極式のテストセルを組んだ。テストセルには、宝泉製ＨＳフラットセルを用いた。
電解質液は、富山薬品工業株式会社製の１モル／ｋｇのテトラエチルアンモニウムテトラフルオロブロマイド（Ｅｔ４ＮＢＦ４）を含有するプロピレンカーボネート溶液を用いた。シート電極は、充放電前に、電解質液を減圧下３時間含浸させた。
【００２７】
（静電容量の測定）
上記２極セルで、充放電装置としてナガノ製充放電装置（ＢＴＳ２００４Ｗ）を用い、２．７Ｖの電圧を印加し、１００ｍＡ／ｇで５回充放電させ、５回目の放電工程の電流−電圧曲線の傾きから静電容量を測定した。
【００２８】
（静電容量の算出）
テストセルに装入されたシート電極の重量Ｗ（ｇ）とし、充放電電流IをＩ＝１００ｍＡ／ｇ＊Ｗと設定した。
次式で、静電容量Ｃ（単位：Ｆ）を求めた。
Ｃ＝Ｉ＊(Ｔ２−Ｔ１)／（Ｖ１−Ｖ２）
Ｖ１：充電電圧の８０％となる値(単位：Ｖ)
Ｖ２：充電電圧の４０％となる値(単位：Ｖ)  
Ｔ１：Ｖ１における時間（単位：ｓｅｃ）  
Ｔ２：Ｖ２における時間（単位：ｓｅｃ）  
Ｉ：放電電流（単位：Ａ）
得られた静電容量Ｃを正負極のシート電極体積（含浸工程前に測定する）の和で割って体積毎静電容量（単位体積当たり静電容量  単位：Ｆ／ｃｃ）算出した。これらの結果を表１に示す。以下の他の実施例等についても同様である。
【００２９】
（実施例−２）
有機溶媒としてトルエンを用い、沸点で抽出したほかは実施例―１と同様に処理し、測定、評価した。
【００３０】
（実施例−３）
実施例―１で、キノリン不溶分を、更に不活性雰囲気下、４００℃で１時間加熱し、キノリンを完全に除去した後、静電容量を始めとする各特性を測定した。
【００３１】
（実施例−４）
有機溶媒としてピリジンを用い、ピリジンの還流温度で抽出したほかは実施例―１と同様に処理し、測定、評価した。
【００３２】
（実施例−５）
有機溶媒としてＴＨＦを用い、ＴＨＦの還流温度で抽出したほかは実施例―１と同様に処理し、測定、評価した。
【００３３】
（実施例−６）
新日鐵化学株式会社製軟ピッチ（軟化点３０℃）に３０倍のキノリンを加え、８０℃に加温し、Ｇ４ガラスフィルター相当のろ過を行い、一次ＱＩを除去した。キノリンを減圧除去して一次ＱＩを除去した軟ピッチを得た。
このピッチを常圧、不活性ガス気流下、４７０℃２４時間熱処理し、熱処理ピッチを得た。このものの揮発分は１５％であった。
この炭素質を粉砕し、３２メッシュの篩いで分級し、篩い下を分取した。
このものを、実施例―１と同様に抽出処理等し、測定、評価した。
【００３４】
（実施例−７）
実施例―６で、有機溶剤としてトルエンを用いたほかは実施例―２と同様に処理し、測定、評価した。
【００３５】
（参考例−１）
溶剤洗浄を行わなかったほかは実施例―１と同様に処理し、測定、評価した。
【００３６】
（参考例−２）
ディレードコーカーの処理温度を上げ、揮発分が７％になるよう調製した生コークスを用いたほかは実施例―１と同様に処理した炭素質を用いて、静電容量を始めとする各特性を測定した。
【００３７】
（参考例−３）
参考例―２の生コークスを用いた以外は実施例―１と同様に調製した溶剤不溶分を用いて、静電容量を始めとする各特性を測定した。
【００３８】
（参考例−４）
ディレードコーカーの処理温度を上げ、揮発分が９％になるよう調製した生コークスを用いた以外は実施例―１と同様に調製した溶剤不溶分を用いて、静電容量を始めとする各特性を測定した。
【００３９】
（参考例−５）
実施例―６で、溶剤洗浄を行わなかった以外は同様に処理した炭素質を用いて、静電容量を始めとする各特性を測定した。
【００４０】
【表１】
2008135587.tif 000002
【図面の簡単な説明】
【００４１】
【図１】実施例―１の炭素前駆体の偏光顕微鏡写真である。
【図２】実施例―１のＱＩのＳＥＭ写真である。
【図１】
2008135587.tif 000003
【図２】
2008135587.tif 000004